(57)【特許請求の範囲】
【請求項１】
不織布支持体と、該不織布支持体の両面上に配置された、熱活性可能な接着剤からなる二つの層とを含む接着フィルムであって、
該不織布支持体の両面上に浸透させる接着剤がそれぞれ、接着フィルム複合体における不織布支持体の繊維間体積の少なくとも１０％になるという条件で、該接着フィルム複合体における不織布支持体の繊維間体積の全体で２０％〜９２％が接着剤で浸潤されるように、両方の接着剤が該不織布支持体中へ浸透しており、
その際、該不織布支持体の内部では、その不織布支持体の層厚の８％〜８０％の厚さを有する帯状部分は、接着剤で浸潤されないことを特徴とする、接着フィルム。
【請求項２】
前記接着フィルムにおいて、前記不織布支持体の繊維間体積の全体で４０％〜８０％が前記接着剤で浸潤されていることを特徴とする、請求項１に記載の接着フィルム。
【請求項３】
前記不織布支持体の両面に対して浸透する接着剤がそれぞれ、前記複合体における前記不織布支持体の繊維間体積の少なくとも２０％になることを特徴とする、請求項１に記載の接着フィルム。
【請求項４】
前記不織布支持体の両面上の前記接着剤が同じであることを特徴とする、請求項１〜３のいずれか一つに記載の接着フィルム。
【請求項５】
前記不織布支持体の両面に対して浸透する接着剤がそれぞれ、前記複合体における前記不織布支持体の繊維間体積の同じ割合を占めることを特徴とする、請求項１〜４のいずれか一つに記載の接着フィルム。
【請求項６】
不織布支持体と、該不織布支持体の両面上に配置された、熱活性可能な接着剤からなる二つの層とを含む接着フィルムであって、
該不織布支持体の両面上でそれぞれ不織布支持体厚の少なくとも１０％が浸潤されるという条件下で、該不織布支持体の層厚の全体で２０％〜９２％が接着剤で浸潤されるように、両方の接着剤が該不織布支持体中に浸透しており、
その際、該不織布支持体の内部では、その不織布支持体の層厚の８％〜８０％の厚さを有する帯状部分は、接着剤で浸潤されないことを特徴とする、接着フィルム。
【請求項７】
前記不織布支持体の層厚の全体で４０％〜８０％が前記接着剤で浸潤されていることを特徴とする、請求項５に記載の接着フィルム。
【請求項８】
前記不織布支持体の層厚の全体で５０％〜７５％が前記接着剤で浸潤されていることを特徴とする、請求項５に記載の接着フィルム。
【請求項９】
前記熱活性可能な接着剤が、一つ又は複数の熱可塑性ポリマーをベースとするものであることを特徴とする、請求項１〜８のいずれか一つに記載の接着フィルム。
【請求項１０】
前記１〜９のいずれか一つに記載の熱活性可能な接着フィルムの、金属を、プラスチック、ガラス又は金属に接着するための使用。
【請求項１１】
電子機器において部材を接着するための請求項１０に記載の使用。
【発明の詳細な説明】
【技術分野】
【０００１】
本発明は、不織布支持体と、熱活性可能な接着剤からなる二つの層とを含む、特に金属部材を合成樹脂、ガラス又は金属に対して接着させるための接着フィルムに関する。
【背景技術】
【０００２】
金属部材を、合成樹脂、ガラス又は金属に対して接着させるのに、慣用的に両面感圧接着テープが使用されている。これによって達成可能な接着力は、多くの場合において様々な下地に対する金属部材の固定及び取り付けに十分である。金属としては、例えば、アルミニウム、マグネシウム、鋼、特殊鋼並びにクロメート処理を施した鋼が使用される。合成樹脂としては、例えば、アクリルニトリル−ブタジエン−スチレンコポリマー（ＡＢＳ）、ポリカーボネート（ＰＣ）、ポリプロピレン−アジパート（ＰＰＡ）、ポリアミド（ＰＡ）、ポリメチルメタクリレート（ＰＭＭＡ）、ポリ塩化ビニル（ＰＶＣ）又はこれら合成樹脂をベースとするブレンドが接着される。
【０００３】
しかしながら、とりわけ携帯型の家庭用電化製品（ＥＣ）については、絶え間なく要求が高まっている。一方で、これら物品はますます小さく形成されるため、接着面もますます小さくなる。他方、携帯型の機器は比較的広い温度範囲で使用され、更には、機械的負荷、例えば、衝突や落下に耐えなければならないため、接着に対する追加の要求が増えている。
【０００４】
これらの必要条件（Ｖｏｒｒａｕｓｓｅｔｚｕｎｇｅｎ）は、金属−金属接着、及び合成樹脂に対する金属の接着には非常に問題である。合成樹脂が落下時にエネルギーの一部を吸収する一方で、硬い金属部材は、ほんの僅かなエネルギーしか消散させることができない。それに加えて、ますますより硬質な及び／又はガラス繊維強化された合成樹脂に向かう傾向があり、これは確かにより安定ではあるが、より小さい衝撃吸収能を有し、これはガラスにも当てはまる。これらの場合、接着テープが、加えられたエネルギーのほとんどを吸収しなくてはならない。
【０００５】
さらには、とりわけ異なる材料を相互に接着する場合、異なる熱膨張係数が問題である。急速な温度変化の場合、部材間にストレスが生じる場合がある。前述の問題に関するそのような機器の特性を向上させるための可能性の一つが、接着に熱活性可能なフィルムを使用することにある。
【０００６】
熱活性可能な接着剤は、基本的に二つのカテゴリーに分けることができる。
ａ）  熱可塑性で熱活性可能な接着剤、特にフィルム。
ｂ）  反応性で熱活性可能な接着剤、特にフィルム。
【０００７】
“熱活性可能な接着剤（ｈｉｔｚｅａｋｔｉｖｉｅｒｂａｒｅ Klebemasse）”（文献では “waermeaktivierbare Klebmasse”とも呼ばれる）とは、熱エネルギーの供給によって、そして任意にではあるが慣習的に圧力を作用させることによって活性化する接着剤を意味する。その施用は、特に溶融物から、又は低温時にフィルム形態で行われ、その際、該フィルムの基材上への固定（粘着）は、加熱時に、そして場合によって加圧下で行われる。
【０００８】
冷却時に接着が起こり、その際、特に、二つの系の間に差異がある：熱可塑性で熱活性可能な系（ホットメルト型接着剤）は、冷却時に物理的に固まり（一般に、可逆的である）、他方、熱活性可能なエラストマー／反応性成分系は、化学的に固まる（一般に、不可逆的である）。
【０００９】
ここで、反応性成分を熱可塑性で熱活性可能な系に添加することによって、化学的固化も生じさせることができ、これは、物理的な固化に追加して行うこともできる。
【００１０】
熱活性可能な接着剤は、しばしばフィルム形態で供給され、これは、室温では非粘着性である（室温では、熱活性可能な接着剤は程度の差はあれ固形の性質なので、これは一般に支持体を含む系としても、支持体を含まない系としても良好に製造可能である。）。これにより、接着剤は、接着前には既に接着箇所の形態に適合させておくことができる（例えば、接着箇所の形態に一致させたフィルムダイカットでの提供による）。熱エネルギーの供給及び場合によって追加的な圧力作用によって、前述のように接着を起こさせる。
【００１１】
この用途に従来技術に従って使用されている熱活性可能な接着剤をベースとする接着フィルム系はいくつかの欠点を有する。高い衝撃耐性を達成するために（携帯電話（Ｍｏｂｉｌｆｕｎｋｔｅｌｅｆｏｎ）を地面に落とすような場合）、接着するのに比較的柔軟でかつ弾性の熱可塑性プラスチックが使用される。その柔軟性及び弾性のために、これら熱可塑性フィルムは、ダイカット性が比較的悪い。
【００１２】
熱可塑性プラスチックのさらなる欠点は、熱接着プロセスにおいて同様に明らかになる。粘性が、熱エネルギーによって著しく減少するため、その接着プロセスの間に、加圧下で可塑化材料が接着部の継ぎ目から絞り出されて望ましくない。これは、大抵、フィルムの肉厚減及び変形を招くことになる。
【先行技術文献】
【非特許文献】
【００１３】
【非特許文献１】“Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ“  ｖｏｎ  Ｄｏｎａｔａｓ  Ｓａｔａｓ  （ｖａｎ  Ｎｏｓｔｒａｎｄ，  １９８９）
【発明の概要】
【発明が解決しようとする課題】
【００１４】
それ故、良好に施用でき、圧力の影響下での使用時でさえも絞出挙動を全く示さないかまたは僅かにしか示さず、更には接着状態において非常に良好な衝撃吸収性及び機械的応力の均しを保証する−特に熱可塑性の−熱活性可能な接着系に対する要求が存在する。したがって、本発明の課題はそのような系を提供することである。
【００１５】
上記の課題は、不織布支持体及びその不織布支持体の両面上に配置された、熱活性可能な接着剤からなる二つの層を含む接着フィルムによって解決され、該接着フィルムは、該不織布支持体の両面上に浸透させる接着剤がそれぞれ、接着フィルム複合体の不織布支持体の繊維間体積の少なくとも１０％になるという条件下で、該接着フィルム複合体における不織布支持体の繊維間体積の全体で２０％〜９２％が接着剤で浸潤される（浸潤度２０％〜９２％）ように、両方の接着剤が該不織布支持体中に浸透していることを特徴とするものである。
【００１６】
不織布支持体の繊維間体積とは、接着フィルム複合体における不織布支持体の全体積（浸潤した領域及び浸潤していない領域）から、不織布繊維の体積を除いた体積である。
【００１７】
接着フィルム複合体とは、不織布支持体及び二つの熱活性可能な接着剤層からなる複合体を指し示し、それはすなわち、別途示さない限り接着されていない状態にある（つまり、施用後に、基材全体の圧迫によって接着複合体の厚さも体積も減少している、供与状態にあるということである）。
【００１８】
不織布支持体中へ浸潤した接着剤の体積は、本発明によれば、接着フィルムにおけるその不織布支持体の繊維間体積の少なくとも２０％、好ましくは少なくとも４０％、より好ましくは少なくとも５０％、そして最大で９２％、就中最大８０％である。
【００１９】
接着剤が浸潤していない不織布支持体の領域の体積は、対応して、接着フィルム複合体における不織布支持体の繊維間体積の８％〜８０％、好ましくは２０〜６０％である。
【００２０】
本発明によれば、不織布支持体の面上に浸透する接着剤の体積は、それぞれ、支持体材料の繊維間体積の少なくとも１０％、より好ましくは少なくとも２０％である。支持体表面に対してより多くの接着剤が浸透するほど、接着剤層は支持体上により良好に固着される。
【００２１】
図１及び図２に基づいて、本発明の対象の本発明に従う原理を図式的に述べるが、それらに描かれている製品構成部材によって制限されることを意図するものではない。
【００２２】
本発明の接着フィルムは、不織布支持体Ｔと、熱活性可能な接着剤１及び２の二つの層とを含み、それら層が熱活性可能な接着フィルムの表面を形成している。二つの接着剤層１及び２は、不織布支持体Ｔ中の支持体表面に浸透し、その結果、支持体Ｔの接着剤が浸潤した二つの領域Ｔ１及びＴ２がもたらされる（以下で、浸透領域Ｔ１及びＴ２とも称し、Ｔ１は、接着剤１が浸潤した支持体領域、そしてＴ２は接着剤２が浸潤した支持体領域を指し示す）。本発明によれば、浸潤した支持体領域Ｔ１とＴ２との間には接着剤が浸潤していない領域Ｔ０が残されているべきである。
【００２３】
接着フィルムの外側面上には、支持体材料の外側にある二つの接着剤層１ａ及び２ａが残される。
【００２４】
現実には、浸透領域Ｔ１と浸潤していない領域Ｔ０との間の境界面、並びに浸透領域Ｔ２と浸潤していない領域Ｔ０との間の境界面には、完全に浸潤された支持体材料から浸潤されていない支持体材料への、程度の差はあれ強い移行部が生じる。その上、その境界面は、平坦ではあるが、その平坦さは完全ではなく、これは、就中、不織布材料の繊維の圧密さの変動のせいである。その境界面の実際の推移は、就中、支持体上への接着剤の施用の仕方、及びその際の条件に依存する。前述の浸透領域に対する百分率の記載は、そのような誤差を含むものと理解されるべきである。
【００２５】
本発明によれば、好ましくは、理想的な実施形態として、浸透領域Ｔ１及びＴ２が接着剤で完全に浸潤されていて、かつ、浸潤されていない支持体領域Ｔ０が、接着剤で全く浸潤されていなく、そして境界面が非常に好ましくは平坦なプロフィルを有する接着テープが目的とされる。
【００２６】
一般に、不織布材料における広範囲に均一な繊維の分布を前提とし得る。さらに、本発明の対象は、不織布支持体、及び該不織布支持体の両面上に配置される熱活性可能な接着剤からなる二つの層を含む接着フィルムであり、その際、両方の接着剤は、該不織布支持体の両面のそれぞれにおいて不織布支持体の厚さの少なくとも１０％が浸潤されるという条件で、接着フィルム複合体における不織布支持体の層厚の全体で２０〜９２％、好ましくは４０〜８０％が接着剤で浸潤されるように、該不織布支持体中へ浸透されている。
【００２７】
ここで、上記の百分率値は、不織布支持体の浸潤された領域と浸潤されていない領域との間の平坦に正規化された（ｐｌａｎａｒ−ｎｏｒｍｉｅｒｔｅ）境界面に関連する。
【００２８】
不織布支持体の内部では、不織布支持体の層厚の８％〜８０％の厚さ、特に不織布支持体の層厚の２０％〜６０％の厚さを有する帯状部分は、接着剤で浸潤されないのが好ましい。
【００２９】
本発明の好ましい一実施例において、支持体不織布Ｔの浸潤は対称的に遂行される、すなわち、上面及び下面に対する浸透の深さ（浸透領域Ｔ１及びＴ２）は同じである。そのような実施形態が、図１に図解的にかつ例示的に示されている。
【００３０】
例えば、接着剤の施用時に、支持体不織布構造及び／又は方法の仕方により、浸潤の深さに関する差を生じさせることができる。それ故、本発明の更なる有利な実施形態は、異なる厚さの浸透領域（Ｔ１、Ｔ２）を有する。図２は、本発明のそのような実施形態を図解的に示している。
【００３１】
別途示されていないか、又は文脈から明らかでない限り、本発明の接着フィルムに関する全ての記載は上記の両方の実施形態に関係する。接着フィルムという用語は、本明細書の範囲内で、例えば、接着テープのような全ての平坦な形成物、特に、すなわち長手方向及びその長手方向に対する横方向における広がりが、その形成物の厚さよりも明らかに大きいものをも包含する。
【００３２】
不織布支持体Ｔの接着剤が浸潤していない領域Ｔ０は、好ましくは、連続した領域からなり、言い換えると、複数の区切られた体積領域からなるものではない。
【００３３】
本発明の熱活性可能な接着剤には、基本的に、熱可塑性の熱活性可能な系も、熱活性可能なエラストマー／反応性成分系も使用できる。しかしながら、本発明の熱活性可能な接着フィルムの意図される使用範囲には、両面が熱可塑性の熱活性可能な系がより良好に適していて、かつ、とりわけより大きな使用範囲を有するため、該系が非常に好ましい。
【００３４】
熱可塑性の熱活性可能な接着剤が一方の面上に、そして熱活性可能なエラストマー／反応性成分系接着剤が他方の面上に施された系も実現可能である。
【００３５】
不織布支持体の一方の面上の熱活性可能な接着剤１、及び、熱活性可能な接着剤２は、本発明の好ましい一実施形態においては同じであるが、互いに独立して選択することもできる。それ故、不織布支持体の他方の面上の塗膜は、化学的に同一、化学的に類似であることができるが（例えば、同じ化学ベースではあるが、異なる平均分子量及び／又は添加剤）、化学的に異なることもできる（例えば、異なる化学ベース）。
【００３６】
熱活性可能な熱可塑性プラスチック
特に好ましくは、本発明の接着フィルムの熱活性可能な接着剤は、熱可塑性ポリマーをベースとする。熱活性可能な接着剤としての用途としては、これらの系は従来技術においてよく知られている。
【００３７】
本発明には、原則的に全てのアモルファス熱可塑性プラスチック及び部分結晶性の熱可塑性プラスチックが使用でき、これらは、熱活性下でプラスチック、金属部品、又はガラスに対して金属部品を接着するのに適している。
【００３８】
好ましい方法の一つにおいて、少なくとも８５℃、及び最高で１５０℃の軟化点を有する熱可塑性プラスチックが使用される。熱可塑性プラスチックの塗付量は、好ましくは１０〜２５０ｇ／ｍ2、特に好ましくは２０〜１５０ｇ／ｍ2である。この値は、塗布された支持体不織布の面ごとに関するものである。
【００３９】
熱活性可能な接着剤のためのベースとして適した熱可塑性ポリマーは、例えば、ポリエステル、コポリエステル、ポリアミド、コポリアミド、熱可塑性ポリウレタン及びポリオレフィン（例えば、ポリエチレン類（市場から入手可能な例：Ｈｏｓｔａｌｅｎ（登録商標）、Ｈｏｓｔａｌｅｎ  Ｐｏｌｙｅｔｈｙｌｅｎ  ＧｍｂＨ）、ポリプロピレン（市場から入手可能な例：Ｖｅｓｔｏｌｅｎ  Ｐ（登録商標）、ＤＳＭ））であるが、これらに限定されるものではない。
【００４０】
さらに、異なる熱可塑性プラスチック類からなる、特に、上述のポリマー類からなるブレンドも使用できる。
【００４１】
更なる実施形態においては、ポリ−α−オレフィンが使用される。Ｄｅｇｕｓｓａ社からは、Ｖｅｓｔｏｐｌａｓｔ（商標）の商品名で様々な熱活性可能なポリ−α−オレフィンが市場から入手可能である。
【００４２】
最も簡単な別形において、接着剤は熱可塑性成分だけからなる。しかしながら、有利なさらなる発展形は、更なる構成成分の添加によって特徴付けられる。
【００４３】
接着技術的特性及び活性化領域を最適化するために、接着力を増大させる樹脂又は反応性樹脂を任意に追加することができる。その樹脂の割合は、熱可塑性プラスチックあるいは熱可塑性ブレンドに基づいて２〜３０重量％である。
【００４４】
追加される、粘着性付与樹脂としては、例外なく、前述及び文献に記載の全ての粘着樹脂が使用可能である。ピネン樹脂、インデン樹脂及びロジン樹脂、それらの不均化された、水素化された、重合された、エステル化された誘導体及び塩類、脂肪族炭化水素樹脂及び芳香族炭化水素樹脂、テルペン樹脂及びテルペンフェノール樹脂、並びにＣ５−炭化水素樹脂、Ｃ９−炭化水素樹脂並びにその他の炭化水素樹脂がその代表として挙げられる。結果として得られる接着剤の特性を所望どおりに調節するために、これらの、及び更なる樹脂の任意の組み合わせが使用できる。一般に、適当なポリアクリレート類と相溶性（溶解性）の全ての樹脂を使用することができ、特に、全ての脂肪族、芳香族、アルキル芳香族炭化水素樹脂、単一のモノマーをベースとする炭化水素樹脂、水素化炭化水素樹脂、機能性炭化水素樹脂並びに天然樹脂が挙げられる。“Ｈａｎｄｂｏｏｋ  ｏｆ  Ｐｒｅｓｓｕｒｅ  Ｓｅｎｓｉｔｉｖｅ  Ａｄｈｅｓｉｖｅ  Ｔｅｃｈｎｏｌｏｇｙ“，  Ｄｏｎａｔａｓ  Ｓａｔａｓ  （ｖａｎ  Ｎｏｓｔｒａｎｄ，  １９８９）（非特許文献１）における知識水準の説明を特に挙げておく。
【００４５】
さらに別の実施形態において、熱可塑性プラスチックに反応性樹脂が追加される。特に好ましい群は、エポキシ樹脂を含む。そのエポキシ樹脂の分子量は、１００ｇ／モル〜高分子量エポキシ樹脂の最大１０，０００ｇ／モルまで様々に異なる。
【００４６】
エポキシ樹脂には、例えば、ビスフェノールＡ及びエピクロルヒドリンからの反応生成物、フェノール及びホルムアルデヒドからの反応生成物（ノボラック樹脂）及びエピクロルヒドリン、グリシジルエステル；  エピクロルヒドリン及びｐ−アミノフェノールからの反応生成物が挙げられる。
【００４７】
好ましい市場商品例は、例えば、Ｃｉｂａ  ＧｅｉｇｙのＡｒａｌｄｉｔｅ（商標）６０１０、ＣＹ−２８１（商標）、ＥＣＮ（商標）１２７３、ＥＣＮ（商標）１２８０、ＭＹ  ７２０、ＲＤ−２、Ｄｏｗ  ＣｈｅｍｉｃａｌのＤＥＲ（商標）３３１、ＤＥＲ（商標）７３２、ＤＥＲ（商標）７３６、ＤＥＮ（商標）４３２、ＤＥＮ（商標）４３８、ＤＥＮ（商標）４８５、Ｓｈｅｌｌ  ＣｈｅｍｉｃａｌのＥｐｏｎ（商標）８１２、８２５、８２６、８２８、８３０、８３４、８３６、８７１、８７２、１００１、１００４、１０３１等、及び同様にＳｈｅｌｌ  ＣｈｅｍｉｃａｌのＨＰＴ（商標）１０７１、ＨＰＴ（商標）１０７９である。
【００４８】
商業的な脂肪族系エポキシ樹脂の例は、例えば、ビニルシクロヘキサンジオキシド、例えば、Ｕｎｉｏｎ  Ｃａｒｂｉｄｅ  Ｃｏｒｐ．のＥＲＬ−４２０６、ＥＲＬ−４２２１、ＥＲＬ  ４２０１、ＥＲＬ−４２８９又はＥＲＬ−０４００である。
【００４９】
ノボラック樹脂としては、例えば、Ｃｅｌａｎｅｓｅ  のＥｐｉ−Ｒｅｚ（商標）５１３２、Ｓｕｍｉｔｏｍｏ  ＣｈｅｍｉｃａｌのＥＳＣＮ−００１、Ｃｉｂａ  ＧｅｉｇｙのＣＹ−２８１、Ｄｏｗ  ＣｈｅｍｉｃａｌのＤＥＮ（商標）  ４３１、ＤＥＮ（商標）  ４３８、Ｑｕａｔｒｅｘ  ５０１０、Ｎｉｐｐｏｎ  ＫａｙａｋｕのＲＥ  ３０５Ｓ、ＤａｉＮｉｐｏｎ  Ｉｎｋ  ＣｈｅｍｉｓｔｒｙのＥｐｉｃｌｏｎ（商標）Ｎ６７３又はＳｈｅｌｌ  ＣｈａｍｉｃａｌのＥｐｉｃｏｔｅ（商標）  １５２が使用できる。
【００５０】
それ以外に、反応性樹脂として、メラミン樹脂、例えば、ＣｙｔｅｃのＣｙｍｅｌ（商標）３２７及び３２３も使用することができる。
【００５１】
更には、反応性樹脂として、テルペンフェノール樹脂、例えば、Ａｒｉｚｏｎａ  ＣｈｅｍｉｃａｌのＮＩＲＥＺ（商標）  ２０１９も使用することができる。
【００５２】
他には、反応性樹脂として、フェノール樹脂、例えば、Ｔｏｔｏ  ＫａｓｅｉのＹＰ  ５０、Ｕｎｉｏｎ  Ｃａｒｂｉｄｅ  Ｃｏｒｐ．のＰＫＨＣ及びＳｈｏｗａ  Ｕｎｉｏｎ  Ｇｏｓｅｉ  Ｃｏｒｐ．のＢＫＲ  ２６２０も使用することができる。
【００５３】
更に、反応性樹脂として、ポリイソシアネート類、例えば、Ｎｉｐｐｏｎ  Ｐｏｌｙｕｒｅｔｈａｎ  Ｉｎｄ．のＣｏｒｏｎａｔｅ（商標）Ｌ、ＢａｙｅｒのＤｅｓｍｏｄｕｒ（商標）  Ｎ３３００又はＭｏｎｄｕｒ（商標）  ４８９も使用することができる。
【００５４】
それ以外に、充填剤（例えば、繊維、カーボンブラック、酸化亜鉛、二酸化チタン、チョーク、充実ガラス球体、中空ガラス球体、別の材料からの微小球体、シリカ、シリケート）、顔料、着色料、核形成剤、発泡剤、コンパウンド化剤（Ｃｏｍｐｏｕｎｄｉｅｒｕｎｇｓｍｉｔｔｅｌ）及び／又は老化防止剤、例えば、一次及び二次酸化防止剤の形態又は光保護剤の形態のものが任意に使用できる。
【００５５】
支持体不織布
支持体不織布としては、個々の繊維からなる平坦な形成物が使用される。その際、ＤＩＮ  ＥＮ  ２９０９２規格に従って定義される不織布の全てが使用可能である。この不織布は、互いにまだ結合されていない、緩いひとまとまりの繊維からなる。その強度は、繊維自体の付着から生じる。強化された不織布と強化されていない不織布も区別される。繊維は、ランダムに分布される。不織布は、繊維材料によって区別できる。繊維材料としては、鉱物性繊維、例えば、ガラス、ミネラルウール又は玄武岩、動物性繊維、例えば、絹又は羊毛、植物性繊維、例えば、木綿、セルロース、化学繊維、例えば、ポリアミド、ポリプロピレン、ポリフェニルスルフィド、ポリアクリルニトリル、ポリイミド、ポリテトラフルオロエチレン、アラミド又はポリエステルが使用できる。繊維は、ニードルパンチ又はウォータージェットによって機械的に、バインダーの添加によって化学的に、又は適当な気流中での、加熱ローラー間での、又は蒸気流中での軟化によっても熱的に固定することができる。
【００５６】
繊維材料の選択は、温度耐性に従って行う。それ故、ポリマーベースの繊維には、熱可塑性の熱活性可能なフィルムの軟化点を、好ましくは少なくとも２０℃、特に好ましくは少なくとも４０℃超える軟化点のポリマーが選択される。
【００５７】
本発明の好ましい設計の一つにおいては、セルロースをベースとする不織布が使用される。この不織布の単位面積当たりの重量は、好ましくは４〜１００ｇ／ｍ2、特に好ましくは１０〜７０ｇ／ｍ2である。そのような不織布は、例えば、市場においてＧｌａｔｆｅｌｔｅｒ社のものが入手可能である。本発明に従って使用される不織布の厚さは、接着フィルム複合体中へ埋め込まれる前、つまり、自由状態の形態において、好ましくは２０〜１０μｍ、最も好ましくは３０〜６０μｍである。
【００５８】
熱活性可能な接着剤での施用及び含浸時に、とりわけ、全体を圧迫することによって不織布支持体の厚さが薄くなるので、その結果、接着フィルム複合体中での不織布支持体の厚さは、自由状態の不織布支持体の厚さよりも一般に薄い。
【００５９】
方法
熱可塑性フィルムのコーティングは、好ましくはその溶融物から遂行される。熱可塑性ポリマー、任意に追加される樹脂及び／又はその他の充填剤を確実に均質に混合するために、事前に個別のコンパウンド化を実施することができる。この混合は、例えば、二軸スクリュー押出機又は混練機中で遂行できる。単一の（混合されていない）熱可塑性プラスチックあるいは事前にコンパウンド化した混合物のコーティングのためには、一般に一軸スクリュー押出機で十分である。ここで、押出物は、段階的に押し出し温度まで加熱される、つまり、加熱プロセスによって可塑化される。温度は、使用する熱可塑性プラスチックのメルトフローインデックス（ＭＦＩ）又はメルトボリュームレート（ＭＶＲ）を考慮して選択される。
【００６０】
コーティングでは、一般に、接触法と非接触法とは区別される。二つの方法は、原則的に本発明に従って遂行可能である。押出コーティングには、好ましくは押出ダイ（シートダイ）が使用され、そこでフィルム形成が行われる。このプロセスは、コーティングダイ内部のダイ設計による影響を受ける。使用される押出ダイは、特に、以下の三つのカテゴリーのうちの一つに由来することができる：Ｔダイ、フィッシュテールダイ及びコートハンガーダイ。個々の型は、それらの流路の形状によって区別される。押出ダイのこれらの形状により、溶融接着剤内部の配向を生じさせることができる。二層又は多層の熱可塑性で熱活性可能な接着剤を製造すべき場合には、共押出ダイも使用できる。
【００６１】
ダイから吐出後、好ましい方法のやり方では、一時的な支持体、例えばシリコーン処理された剥離紙上にコーティングが施される。そのコーティングの間、熱可塑性の熱活性可能な接着剤は延伸させることができる。その際の延伸の程度は、就中、膜厚に対するダイギャップの比率によって定まる。コーティングすべき支持体材料上の溶融接着膜の層厚がダイギャップよりも小さいときには、常に延伸が生じる。
【００６２】
一時的な支持体上における固着を向上させるために、熱活性可能なフィルムを静電的に施用することが必要とされる場合がある。次の工程において、支持体不織布を、熱活性可能な接着剤に積層する。このプロセスは加熱下で行われる。そのために、積層の前に熱活性可能なフィルムを熱することが必要な場合がある。これは、例えば、ＩＲ照射又は加熱ロールによって行うことができる。好ましい方法のやり方の一つでは、熱活性可能な接着剤の積層温度は、その熱活性可能な接着剤の軟化温度の範囲又はそれを越える温度にある。温度並びに積層圧の選択によって、支持体不織布中への浸透の深さを変化させることができる。
【００６３】
第二の工程では、反対側の面上へのコーティングが行われる。このためには、第一の工程のコーティングに類似させて行うことができ、その際、剥離紙、熱活性可能な接着剤及び支持体不織布からなる第一のコーティングは、加熱下に第二のコーティング上に積層される。代替的に、熱活性可能な接着剤の第二のコーティングは、第一のコーティングの支持体不織布の別の面上に直接行うこともできる。その場合もまた、支持体不織布における浸透の深さは、温度及び積層圧によって変化させることができる。その際、第一の積層で使用されたのと同じ規則が該当する。
【００６４】
熱可塑性の熱活性可能なフィルムは、別の実施形態においては、一つの一時的な支持体材料だけでなく、二つの一時的な支持体材料も具備させることができる。この両面剥離ライナーの形態は、ダイカット製品（Ｓｔａｎｚｌｉｎｇｅｎ）の製造に有利であることができる。
【００６５】
接着
金属
接着される金属部材は、一般的に、よく知られた金属及び金属合金の全てから製造できる。好ましくは、例えば、アルミニウム、特殊鋼、鋼、マグネシウム、亜鉛、ニッケル、真鍮、銅、チタン、鉄含有金属及びオーステナイト合金などの金属を使用できる。いかなる種類の添加及び合金化も同様に一般に行われている。それに加えて、部材を異なる金属から多層的に構成することができる。
【００６６】
光学的な理由から、及び表面特性及び表面品質を向上させるため、金属部材に対して表面改質がたびたび行われる。それ故、例えば、ブラシがけしたアルミニウム部材、及び特殊鋼部材がたびたび使用される。アルミニウム及びマグネシウムについては、しばしば着色プロセスと組み合わされる陽極酸化が一般に行われる。
【００６７】
金属処理には、クロメート化以外に、例えば、不動態化用の金又は銀でのコーティングも使用される。
【００６８】
更に、保護塗料及び／又は着色塗料でのいかなる種類のコーティング、並びに物理的気相堆積法（ＰＶＤ）又は化学気相堆積法（ＣＶＤ）を使って設けられた表面塗工も、慣用である。
【００６９】
金属部品は、様々な形状及び大きさを取ることができ、そして平坦に又は三次元的に形成することができる。更に、その機能も非常に様々であることができ、そして装飾要素から、強化支持体、枠構造部材、カバー類等にまでにわたることができる。
【００７０】
本発明接着フィルムは、前述の金属部品を接着するのに際立って適している。
【００７１】
プラスチック部品
家庭用電子製品（ＥＣ）のためのプラスチック部品は、射出成形で加工できるプラスチックをベースとしている場合がほとんどである。それ故、この一群は、例えば、アクリルニトリル−ブタジエン−スチレンコポリマー（ＡＢＳ）、ポリカーボネート（ＰＣ）、ＡＢＳ／ＰＣ−ブレンド、ＰＭＭＡ、ポリアミド、ガラス繊維強化ポリアミド、ポリ塩化ビニル、ポリフッ化ビニレン、セルロースアセテート、シクロオレフィンコポリマー、液晶ポリマー（ＬＣＰ）、ポリラクチド、ポリエーテルケトン、ポリエーテルイミド、ポリエーテルスルホン、ポリメタクリルメチルイミド、ポリメチルペンテン、ポリフェニルエーテル、ポリフェニレンスルフィド、ポリフタルアミド、ポリウレタン、ポリ酢酸ビニル、スチレン−アクリルニトリルコポリマー、ポリアクリレート又はポリメタクリレート、ポリオキシメチレン、アクリルエステル−スチレン−アクリルニトリルコポリマー、ポリエチレン、ポリスチレン、ポリプロピレン又はポリエステル［例えば、ポリブチレンテレフタレート（ＰＢＴ）、ポリエチレンテレフタレート（ＰＥＴ）］を包含する。
【００７２】
構成部材は、家庭用電化製品の構成部品又は筐体を製造するのに要求される、いずれの任意の形態をとることができる。最も簡単な形態では、それらは平坦である。しかしながら、更には、３次元の構成部材も非常に慣用的なものでる。構成部材は、例えば、筐体、窓部又は強化要素等のような様々な機能を取ることもできる。
【００７３】
本発明の接着フィルムは、同様に、前述のようなプラスチック部品の接着に際立って適している。
本発明の接着フィルムは、電子機器、特に、通信用電子機器及び／又は電子娯楽機器の分野において部材を接着するための使用に適している。
【００７４】
ガラス
窓及びディスプレイ用途には、強化されたガラスが使用される。これは、例として、鉱物ガラス、石英ガラス又はサファイアガラスから製造できる。様々な改質によって、ガラスの光学的特性並びに物理的特性に的確な影響を及ぼすことができる。装飾的な理由から、例えば、曇りガラス又は着色ガラスが使用される。
【００７５】
例えば、吹付け塗装を使うか又は気相堆積法によって塗工できる表面コーティング又は表面塗装により、同様に、光学的外観に的確に影響を及ぼすことができる。それに加えて、反射防止層、スクラッチ防止コーティング及びその他機能性表面コーティングが一般的である。
【００７６】
ガラスは、その最も簡単な形態において板ガラスのように平坦であるが、三次元の窓又は構成部材に成形することもできる。
【００７７】
本発明の接着フィルムは、更に、前述のようなガラスを接着するのに際立って適している。
【００７８】
プロセス−前積層化
家庭用電子製品における用途のために、熱活性可能なフィルムを通常ダイカットするために更に加工する。これは、レーザーカット法により、又はフラットベッド式ダイカット、又は回転式ダイカットのいずれかによって製造される。ダイカットのために存在する製造方法として、更に別の多くの方法が当業者に知られている。
【００７９】
ダイカットは、通常、金属部品の寸法を有するが、接着プロセスの間の僅かな搾出プロセスを許容するために、いくぶん小さくすることもできる。更に、構築上の理由から、全面的なダイカットの使用が必要な場合がある。
【００８０】
最も簡単な場合、熱活性可能なフィルムのダイカットは、一時的な支持体を用いることなく、例えばピンセットを使って金属部品上又は一緒に組み立てられる構成部品の間に配置される。
【００８１】
更なる一形態において、熱活性可能な接着テープダイカットは、金属上への配置後に熱源で処理され、それによって、ダイカットの金属に対する粘着力が高められる。最も簡単な場合、熱源としてＩＲ照射器、アイロン又はホットプレートを使用することができる。このプロセスは、接着フィルムが道具又は熱源に付着するのを阻止するために、ダイカットがなおも一時的な支持材料を備えていると有利である。
【００８２】
その上更に別の通常の形態では、金属部品が熱活性可能な接着テープのダイカット上に配置される。この配置は開放面に対して行われる。裏面上には一時的な支持材料がまだある。その後、熱源による熱エネルギー（熱）が、金属を介して熱可塑性の熱活性可能な接着テープ中へ導入される。それにより、その接着テープは粘着性になり、そして金属に対して剥離ライナーに対するよりも強く付着する。これは金属を介して加熱される。
【００８３】
本発明によれば有利なことに、前積層の間に、熱活性可能なフィルムに導入される熱量は計量され、そしてこの熱量は、フィルムが金属部品に対して確実に付着することを保証するために、必要とされる温度を最大で２５℃だけ超えるべきである。
【００８４】
熱の導入のために、好ましい設計においてホットプレスが使用される。この際、ホットプレスのラムは、例えば、アルミニウム、真鍮又はブロンズから製造され、そしてその形態を一般に、金属部品の輪郭又はダイカットの寸法に適合させる。構成部品における局所的な熱損傷を阻止するために、ラムに部分的な空所部を更に設けることができる。
【００８５】
圧力及び温度はできる限り均一に導入され、その際、好ましくは全てのパラメーター（圧力、温度、時間）が、使用される材料（金属の種類、金属の厚さ、熱可塑性の熱活性可能なフィルムの種類など）に依存して調節される。
【００８６】
ダイカットを金属部品上へ正確に位置決めするのを保証するために、一般に、接着される構成部材の輪郭に適合させた型部材が使用され、それによりずれが阻止される。その型部材中のガイドピン及び対応する熱活性可能なフィルムの一時的な支持材料中のガイドホールによって、ダイカットと金属部品との間の正確な位置決めを確実なものとすることができる。別の位置決め法も同様に実現できる。
【００８７】
熱活性化後、金属部品を、その上に積層された熱活性可能なフィルムと一緒に型部材から取り除く。全工程を自動工程に移行させることもできる。
【００８８】
接着工程（ボンディング工程）
金属部品とプラスチック部材、ガラス部材又は金属部材との間の接着工程を、次の工程段階１〜５によって詳細に説明する。
１）  型部材上へのプラスチック部材、ガラス部材又は金属部材の固定
２）  プラスチック部材、ガラス部材又は金属部材上での、（一時的な支持体のない）熱活性可能なフィルムを有する接着される金属部材の位置決め
３）  ホットプレスラムによる圧力及び温度の付与
４）  任意の再冷却段階
５）  接着された部材の型部材からの除去
【００８９】
本発明は、金属部材とプラスチック部材との接着、金属部材とガラスとの接着、及び金属部材と別の金属部材との接着を含み、その際、該金属は、同一の又は異なる化学組成を有することができる。
【００９０】
プラスチック部材、ガラス部材又は金属部材を収容するのに用いられる型部材は、特に耐熱性材料からなる。これは例えば金属である。しかしながら、良好な硬度を有し、かつ、変形しにくい、例えば、フッ素化ポリマー又は熱硬化性プラスチックのようなプラスチックも使用できる。
【００９１】
工程段階３において、圧力及び温度が付与される。これは、良好な熱伝導性を有する材料からなる加熱ラムによって行われる。慣用的な材料は、例えば、銅、真鍮、ブロンズ又はアルミニウムである。しかしながら、別の金属又は合金も使用できる。更に、ホットプレスラムは、好ましくは、金属部品の上面の形状を取るべきである。他方では、この形状は２次元又は３次元の種であることができる。圧力は、通常は、空気圧シリンダーによって導入される。しかしながら、絶対に空気圧を介して行わなければならないわけではない。例えばスピンドルを介した、例えば、油圧式加圧装置又は電気機械的アクチュエーターも可能である。更には、例えば、直列接続（Ｒｅｉｈｅｎｓｃｈａｌｔｕｎｇ）又は回転原理によってプロセススループットを高めるために、圧力及び温度の数回の導入も有利であることができる。ホットプレスラムは、この場合、全て同じ温度及び／又は同じ圧力で稼働させる必要はない。それ以外に、ラムの接触時間を様々に選択できる。
【００９２】
本発明の範囲内で、熱可塑性の熱活性可能なフィルムは、工程段階３において低減された搾出挙動（Ａｕｓｑｕｅｔｓｃｈｖｅｒｈａｌｔｅｎ）を有する。この搾出挙動は、同一のプロセスパラメーター（温度、圧力、時間）の場合に、同じ構成及び同じ寸法の熱活性可能な接着フィルムであるが、完全に浸潤させた不織布と比べて、少なくとも約１０％、好ましくは約２０％減少される。
【００９３】
本発明によって仕上げたダイカットは、予測できないほどのこのような最適化された挙動を有する。
【００９４】
減少された搾出挙動によってダイカットは接着の間より良好な形状安定性を示し、光学的な理由から、本来の接着継ぎ目外の望ましくない接着剤残留物が許容できないため、このことは、特に、例えば装飾要素のような、目に見える部材の接着時に有利である。それに加えて、低い搾出傾向を有する熱接着フィルムの場合、意図しない材料の流出についての僅かな余地だけを考慮すればいいことから、より大きなダイカット形状（特にダイ面積）を選択できる。同じ理由から、これらの系の場合、同様に意図しない接着剤の流出物を受けるのに利用される、ダイカット内の中断又は継ぎ目自体上の構成上の解決策をしばしば不要にできる。
【００９５】
熱可塑性の熱活性可能なフィルムの搾出挙動は、搾出試験によって定義される（実験セクションを参照）。ここで、搾出率は標準条件下で測定される。
【００９６】
再冷却工程（工程段階４）は任意の工程段階であり、そして接着性能を最適化するのに用いられる。その上、それは、より簡単な手動による部材の除去を可能にする。再冷却のために、一般に、金属プレスラム（ｍｅｔａｌｌｉｓｃｈｅｒ  Ｐｒｅｓｓｓｔｅｍｐｅｌ）が使用され、その形態は熱プレスラムに類似するが、加熱要素を含まずに室温で作用する。非常に稀な場合においては、空気流を用いて冷却すべき部材から熱を取り除く積極的に冷却されたプレスラム又は冷却システムも使用される。
【００９７】
それから、最後の工程段階において、接着された構成部材が型部材から除去される。
【００９８】
前積層及びボンディングのためのホットプレスラムは、構成部材の温度安定性並びに熱可塑性の熱活性可能なフィルムの活性化温度又は溶融温度に依存して、好ましくは、６０℃〜３００℃の温度範囲内で操作される。工程時間は、通常は、プレスラム工程毎に、２．５秒〜１５秒に達する。更に、該工程は圧力を変えて行う必要がある場合もある。非常に高い圧力によって、本発明による特性にもかかわらず、熱可塑性の熱活性可能なフィルムが搾出する虞がある。適当な圧力は、接着面に基づいて算出して、１．５〜１０バールに達する。この場合、材料の安定性並びに熱活性可能なフィルムの流動挙動は、選択する圧力に対して大きな影響を及ぼす。
【００９９】
実験による検証
試験方法：
粘着力Ａ）
粘着力は動的せん断試験で測定する。この測定法の原理は、図３ａ及び図３ｂ中に描かれている。本発明の熱可塑性の熱活性可能なフィルム（ＨＡＦ）（厚さ：１５０μｍ）を使って、アルミニウム板（Ａｌ）（厚さ：１．５ｍｍ、幅２ｃｍ）をポリカーボネート板（ＰＣ）（厚さ：３ｍｍ、幅２ｃｍ）と接合する。接着面積は２ｃｍ２である。
【０１００】
第一の段階において、熱活性可能なフィルムを、１２０℃の高温のホットプレート（Ｈ）を使ってアルミニウム上に積層する。引き続いて剥離フィルムを剥がす。試験片の接着は、ホットプレスで行い、その際、Ａｌ側を介して加熱する（図３ａ）。熱活性化は１５０℃の高温のホットプレスラム（Ｓ）を用いて５バールの圧力及び５秒のプレス時間で行う。熱接着後、接着体の品質（気泡の発生）は、透明なポリカーボネート（ＰＣ）を介して判定することができる（図３ａ参照）。試験を行うために、試験片（Ａｌ、ＨＡＦ及びＰＣからなる複合体）を、１０ｍｍ／分の試験速度の引張試験機（Ｚｕｇｐｒｕｅｆｍａｓｃｈｉｎｅ）で相互に引き離して引きちぎる（図３ｂ参照）。生じる力（Ｆ）を測定する。結果は、Ｎ／ｍｍ２で与えられ、そして試験片（ＡｌとＰＣ）を相互に引き離すのに測定された接着面に関連する最大力Ｆを表す。測定は、２３℃及び５０％相対空気湿度で遂行される。
【０１０１】
搾出挙動Ｂ）
熱可塑性の熱活性可能なフィルムは、２９．５ｍｍの直径を有する円形のダイカットとして打ち抜きされる。フィルムは、上面も下面もシリコーン処理されたグラシンライナーで被覆される。
【０１０２】
引き続いて、このダイカットをホットプレスに投入し、そして７５Ｎ／ｃｍ２圧及び１５０℃（ホットプレスの温度、両面を加熱）で１０秒間作用させる。圧力及び温度を導入することによって、熱活性可能なフィルムが搾出して円形状に表面積を増加させる。搾出率は、以下の式に従う定義により算出できる。
【０１０３】
【数１】
0005675651.tif 000002
【０１０４】
ＯＲ＝搾出率（％）
Ａｒｅａａｆｔｅｒ＝プレス後の熱可塑性プラスチックの面積
Ａｒｅａｉｎｉｔｉａｌ＝プレス前の熱可塑性プラスチックの面積
【０１０５】
落下試験Ｃ）
最初に、試験片を測定方法Ａ（粘着強度）と同じ方法で製造する（図３ａも参照）。
【０１０６】
引き続いて、落下試験を行う（図４）。ポリカーボネート板（ＰＣ）に５０ｇの重さのおもり（Ｇ）を固定する。それから、複合体全体を様々な高さ（ｈ）から鋼板（Ｆｅ）上に落下させる［落下高さの基準：接着複合体（Ａｌ、ＨＡＦ、ＰＣ）及びおもり（Ｇ）からなる落下体の重心］。
【０１０７】
熱活性可能なフィルムを用いた接着体がまだ衝撃を吸収でき、そしてアルミニウム板（Ａｌ）、熱活性可能なフィルム（ＨＡＦ）及びポリカーボネート板（ＰＣ）からなる接着複合体が離ればなれに落下しない落下高さ（ｈ）を測定する。試験を様々な温度で行う。
【０１０８】
検査する試料
二つの異なる熱活性可能な接着剤（ＨＡ剤）をベースとする熱活性可能なフィルムを検査した。
ＨＡ剤１：  ４７重量％テレフタル酸、１２重量％イソフタル酸、９．５重量％１，４ブタンジオール、３１．５重量％ヘキサンジオールをベースとする熱可塑性飽和線状コポリエステル
融点１００℃（ＤＩＮ  ５３７６５）；ガラス転移温度１０．０℃（ＤＩＮ  ５３７６５）、粘度２４００００ｃＰ（１６０℃（ＤＩＮ  ＩＳＯ  １１３３））、メルトフロー４０．０ｇ／１２０分（１６０℃（ＤＩＮ  ＩＳＯ  １１３３））（例えば、Ｄｅｇｕｓｓａ社から商品名ＤＹＮＡＰＯＬ（登録商標）  Ｓ  １２２７で市場的に入手可能）
【０１０９】
ＨＡ剤２：  １０．５重量％アジピン酸、５０重量％テレフタル酸、１３重量％１，４−ブタンジオール、２６．５重量％ヘキサンジオールをベースとする熱可塑性コポリエステル；
融点１０９℃（ＤＳＣ、平均値）；ガラス転移温度−２℃（ＤＳＣ、平均値）、粘度６５００００ｃＰ（１６０℃（ＤＩＮ  ＩＳＯ  １１３３））、メルトフロー１６．０ｇ／１０分（１６０℃（ＤＩＮ  ＩＳＯ  １１３３））（例えば、ＥＭＳ  Ｇｒｉｌｔｅｃｈ社から商品表示Ｇｒｉｌｔｅｘ（登録商標）  Ｄ  １４４２Ｅで商業的に入手可能）
【０１１０】
参照例１）
１４０℃のホットプレスにおいて、ＨＡ剤１をシリコーン処理されたグラシン剥離紙二層の間で１５０μｍにプレスした。このコポリエステルの融点範囲は８６℃〜１０９℃である。
【０１１１】
参照例２）
ホットプレスにおいて、ＨＡ剤１をシリコーン処理されたグラシン剥離紙二層の間で、１３ｇ／ｍ2不織布（Ｇｌａｔｆｅｌｔｅｒ社のセルロースベースのティーバッグ不織布）の両面上に１５０℃でプレスした。この両面接着テープの層厚は、グラシン剥離紙を除いて１５０μｍであった。このコポリエステルの融点範囲は８６℃〜１０９℃である。
【０１１２】
例１）
ホットプレスにおいて、ＨＡ剤１をシリコーン処理されたグラシン剥離紙二層の間で１４０℃で６５μｍにプレスした。このコポリエステルの融点範囲は８６〜１０９℃である。それから、１３ｇ／ｍ2不織布（Ｇｌａｔｆｅｌｔｅｒ社のセルロースベースのティーバッグ不織布）の両面に、この６５μｍ厚のＤｙｎａｐｏｌ（商標）  Ｓ１２２７を塗工した。不織布中への浸透深さは、熱間圧延ラミネーター（Ｈｅｉｚｒｏｌｌｅｎｌａｍｉｎａｔｏｒ）によって制御した。そのように、この例は１３０℃でかつ２ｍ／分の速度で積層された。浸透深さを両面からＲＥＭ撮影によって測定した。その際、ホットメルト接着剤が浸潤していない支持体不織布の平均層厚を測定した。この値を、（接着されていない）接着フィルム複合体における支持体不織布の層厚で除し、そしてパーセントで表す。平均浸潤度は、測定した浸潤していない領域のパーセント値を１００％から差し引くことで得られる。この例において、５６％の平均浸潤度が測定された。
【０１１３】
例２）
ホットプレスにおいて、ＨＡ剤１をシリコーン処理されたグラシン剥離紙二層の間で１４０℃で６５μｍにプレスした。コポリエステルの融点範囲は８６〜１０９℃である。それから、１３ｇ／ｍ2不織布（Ｇｌａｔｆｅｌｔｅｒ社のセルロースベースのティーバッグ不織布）の両面に、この６５μｍ厚のＤｙｎａｐｏｌ（商標）  Ｓ１２２７を塗工した。不織布中への浸透深さは、熱間圧延ラミネーター（Ｈｅｉｚｒｏｌｌｅｎｌａｍｉｎａｔｏｒ）によって制御した。そのように、この例は１３０℃でかつ０．５ｍ／分の速度で積層された。例１の測定方法と同様にして、７５％の平均浸潤度が測定された。
【０１１４】
参照例Ｒ３）
ホットプレスにおいて、ＨＡ剤２をシリコーン処理されたグラシン剥離紙二層の間で１４０℃で１５０μｍにプレスした。このポリマーの融点範囲は９３℃〜１２１℃である。
【０１１５】
参照例Ｒ４）
ホットプレスにおいて、ＨＡ剤２をシリコーン処理されたグラシン剥離紙二層の間で、１３ｇ／ｍ2不織布（Ｇｌａｔｆｅｌｔｅｒ社のセルロースベースのティーバッグ不織布）の両面上に１５０℃でプレスした。この両面接着テープの層厚は、グラシン剥離紙を除いて１５０μｍであった。このコポリエステルの融点範囲は９３℃〜１２１℃である。ＲＥＭ撮影を使って１００％の平均浸潤度が測定された、つまり、この試料は、ホットメルト接着剤で１００％まで浸潤された。
【０１１６】
例３）
ホットプレスにおいて、ＨＡ剤２をシリコーン処理されたグラシン剥離紙二層の間で１５０℃で６５μｍにプレスした。このコポリエステルの融点範囲は９３〜１２１℃である。それから、１３ｇ／ｍ2不織布（Ｇｌａｔｆｅｌｔｅｒ社のセルロースベースのティーバッグ不織布）の両面に、その６５μｍ厚のＧｒｉｌｌｔｅｘ（商標）  １４４２  Ｅを塗工した。不織布中への浸透深さは、熱間圧延ラミネーターによって制御した。そのように、この例は１３５℃でかつ２ｍ／分の速度で積層された。例１の測定方法と同様にして、６５％の平均浸潤度が測定された。
【０１１７】
例４）
ホットプレスにおいて、ＨＡ剤２をシリコーン処理されたグラシン剥離紙二層の間で１５０℃で６５μｍにプレスした。このコポリエステルの融点範囲は９３〜１２１℃である。それから、１３ｇ／ｍ2不織布（Ｇｌａｔｆｅｌｔｅｒ社のセルロースベースのティーバッグ不織布）の両面に、その６５μｍ厚のＧｒｉｌｌｔｅｘ（商標）  １４４２  Ｅを塗工した。例１の測定方法と同様にして、８０％の平均浸潤度が測定された。
【０１１８】
結果
例１、２、３及び４は、本発明による構成を有する熱活性可能なフィルムの例である。
【０１１９】
参照例Ｒ１及び参照例Ｒ２は、例１及び２で使用された熱可塑性プラスチックを用いた熱活性可能な接着フィルムの典型的な形態であり、そして同じ層厚を有する。参照例Ｒ１は、支持体不織布を有していない。参照例Ｒ２においては、例１及び２と同じ支持体不織布が使用されているが、完全に浸潤されている。
【０１２０】
参照例Ｒ３及び参照例Ｒ４は、例３及び４で使用された熱可塑性プラスチックを用いた熱活性可能な接着フィルムの典型的な形態であり、そして同じ層厚を有する。参照例Ｒ３は支持体不織布を有していない。参照例Ｒ４においては、例３及び４と同じ支持体不織布が使用されているが、完全に浸潤されている。
【０１２１】
最初に、全ての例について粘着強度を測定した。これは、試験方法Ａに従って行った。結果を表１に示す。
【０１２２】
【表１】
0005675651.tif 000003
【０１２３】
表１における結果は、本発明による例が、特に、熱可塑性プラスチックが参照例と同じ化学組成を有している場合に参照例と似たような粘着強度を有することを証明している。
【０１２４】
別の試験において、全ての例について搾出挙動を測定した。これは、試験方法Ｂに従って行った。結果を表２に示す。
【０１２５】
【表２】
0005675651.tif 000004
【０１２６】
表２から、本発明の構成により、支持体不織布のない参照例に比べて、搾出挙動が明らかに向上されていることがわかる。
【０１２７】
接着後、例を落下試験に供した。結果を表３に示す。それぞれの落下高さはｃｍで与えられる。
【０１２８】
【表３】
0005675651.tif 000005
【０１２９】
表３から、本発明による例１〜４が、−２０℃及び室温（２３℃）において参照例Ｒ１〜Ｒ４に比べて明らかに良好な感衝撃性を有することがわかる。これは、見方を変えると、より高い落下高さが可能であることを反映している。さらに、支持体不織布が完全に浸潤された参照例に比べて、明らかに向上されていることが確認できる。
【０１３０】
上記の実験による検証によって、本発明による例１〜４が非常に高い粘着強度を可能にし、支持体を有さない熱可塑性の熱活性可能なフィルムに比べてより低い搾出挙動を有し、さらに、室温でも−２０℃でもより良好な耐衝撃性を有することが示された。更に、気候サイクル試験において、不織布強化によって、基体の異なる熱膨張係数による機械応力がより良好に相殺されるため、不織布強化を施さない場合と比較してより高い粘着強度が測定される。
【０１３１】
本発明の熱活性可能な接着テープは、本発明の目的とする課題を解決するのに際立って適しており、かつ従来技術のものよりも非常に優れていることを示すことができた。熱活性可能な接着フィルム内部の“空気クッション（接着剤が浸潤していない領域）”は、搾出挙動の低減及び衝撃吸収性能の向上を実現させる。
【図１】
0005675651.tif 000006
【図２】
0005675651.tif 000007
【図３ａ】
0005675651.tif 000008
【図３ｂ】
0005675651.tif 000009
【図４】
0005675651.tif 000010